(57)【要約】  本発明は、写真用紙及び自己接着性ラベル用紙以外の、殊に印刷、包装及び書き込みのために好適である、１回又は数回塗被された紙及び／又は板紙の製造法に関する。原紙又は板紙のようなこの基材は、自由落下している液体カーテンで１回又は数回塗被され、この際、このコーティング液は、殊にヘンキー歪み１〜１５において、伸張粘度１〜１０００Ｐａ．ｓを有している。【特許請求の範囲】
【請求項１】
写真用紙及び自己接着性ラベル用紙以外の、殊に印刷、包装及び書き込みに好適である１回及び／又は数回塗被された紙及び／又は板紙を製造する方法において、基材を自由落下している液体カーテンのコーティング液で１回又は数回塗被し、このコーティング液は、ヘンキー歪み１〜１５において、ＣａＢＥＲ−法で測定される伸張粘度１〜１０００Ｐａ．ｓを有することを特徴とする、１回及び／又は数回塗被された紙及び／又は板紙を製造する方法。
【請求項２】
ヘンキー歪み１〜１２において、ＣａＢＥＲ−法で測定される伸張粘度は５〜５００Ｐａ．ｓであることを特徴とする、請求項１に記載の方法。
【請求項３】
ヘンキー歪み１〜８において、ＣａＢＥＲ−法で測定される伸張粘度は１０〜１００Ｐａ．ｓであることを特徴とする、請求項１又は２に記載の方法。
【請求項４】
コーティング液は、ブルックフィールド−粘度０．１〜５０００ｍＰａ．ｓを有することを特徴とする、請求項１から３までのいずれか１項に記載の方法。
【請求項５】
コーティング液は、ブルックフィールド−粘度０．１〜２０００ｍＰａ．ｓを有することを特徴とする、請求項４に記載の方法。
【請求項６】
コーティング液は、ブルックフィールド−粘度０．１〜１０００ｍＰａ．ｓを有することを特徴とする、請求項４又は５に記載の方法。
【請求項７】
コーティング液は、固体含有率４０％〜７５％を有することを特徴とする、請求項１から６までのいずれか１項に記載の方法。
【請求項８】
コーティング液は、固体含有率５０％〜７５％を有することを特徴とする、請求項７に記載の方法。
【請求項９】
コーティング液は、固体含有率６０％〜７５％を有することを特徴とする、請求項７又は８に記載の方法。
【請求項１０】
コーティング液は、バインダー少なくとも１種を含有することを特徴とする、請求項１から９までのいずれか１項に記載の方法。
【請求項１１】
コーティング液は、有機又は無機の顔料を含有することを特徴とする、請求項１から１０までのいずれか１項に記載の方法。
【請求項１２】
コーティング液は、１〜５０百万の分子量Ｍｗを有するポリアクリルアミドを含有することを特徴とする、請求項１から１１までのいずれか１項に記載の方法。
【請求項１３】
コーティング液は、５〜４５百万の分子量Ｍｗを有するポリアクリルアミドを含有することを特徴とする、請求項１２に記載の方法。
【請求項１４】
コーティング液は、特別好ましくは、２０〜４０百万の分子量Ｍｗを有するポリアクリルアミドを含有することを特徴とする、請求項１２又は１３に記載の方法。
【請求項１５】
コーティング液は、ブルックフィールド−粘度２０〜５０００ｍＰａ．ｓ、好ましくは２０ｍＰａ．ｓ〜２０００ｍＰａ．ｓ、特別好ましくは２０ｍＰａ．ｓ〜１３００ｍＰａ．ｓを有することを特徴とする、請求項１から１４までのいずれか１項に記載の方法。
【請求項１６】
基材上の乾燥質量に対する塗工液の塗布質量は、０．１ｇ／ｍ２〜５０ｇ／ｍ２であることを特徴とする、請求項１から１５までのいずれか１項に記載の方法。
【請求項１７】
顔料を、クレー、カオリン、タルク、炭酸カルシウム、二酸化チタン、サチン白、合成ポリマー顔料、酸化亜鉛、硫酸バリウム、石膏、シリカ及びアルミニウム三水和物の群から選択することを特徴とする、請求項１１に記載の方法。
【請求項１８】
バインダーを、スチレン−ブタジエン−ラテックスバインダー、スチレン−アクリレート−ラテックスバインダー、スチレン−ブタジエンアクリロニトリル−ラテックスバインダー、スチレン無水マレイン酸−バインダー、スチレンアクリレート無水マレイン酸−バインダー、多糖類、蛋白質、ポリビニルピロリドン、ポリビニルアルコール、ポリ酢酸ビニル、セルロース及びセルロース誘導体の群から選択することを特徴とする、請求項１０に記載の方法。
【請求項１９】
コーティング液は、エチレンアクリル酸ワックスをベースとするポリマー、ポリエチレン、ポリエステル、スチレンブタジエン−ラテックスバインダー、スチレンアクリレート−ラテックスバインダー、スチレンブタジエンアクリロニトリル−ラテックスバインダー、スチレン無水マレイン酸−バインダー、スチレンアクリレート無水マレイン酸−バインダー、多糖類、蛋白質、ポリビニルピロリドン、ポリビニルアルコール、ポリ酢酸ビニル、セルロース及びセルロース誘導体の１種以上及びシリコーンを含有することを特徴とする、請求項１から１８までのいずれか１項に記載の方法。
【請求項２０】
請求項１から１９までのいずれか１項に記載の方法で製造される、基材、殊に紙又は板紙。
【請求項２１】
請求項１から１９までのいずれか１項に記載の方法でコーティング液として使用するための塗工液組成物であって、これは、顔料を含有し、並びにこの顔料１００部に対して、バインダーをこの顔料量に対して５〜２０部の量で、シックナーを顔料に対して０．０１〜５部の量で、並びに光学的増白剤を顔料に対して０．１〜４部の量で、並びに界面活性剤を顔料に対して０．１〜４部の量で含有していることを特徴とする、請求項１から１９までのいずれか１項に記載の方法でコーティング液として使用するための塗工液組成物。
【発明の詳細な説明】
【技術分野】
【０００１】
本発明は、１回−及び／又は数回塗被された基材、例えば、写真用紙及び自己接着性ラベル紙を除く、紙又は板紙（Pappe）の製造法に関する。
【０００２】
カーテンコーティング法（Vorhangstreichverfahren）は、写真工業における技術水準から公知のコーティング法である。写真工業で使用されている乳液及び液体は、低い固体含有率及び極めて低い粘度を有し、更にその塗布速度が非常に遅く、かつ６００ｍ／ｍｉｎを下回ってすらいる。これに反して、グラフィックアート紙の製造時には、写真工業で使用されている懸濁液に比べて高い固体含有率及び高い粘度を有する顔料含有懸濁液が使用されている。更に、グラフィックアート紙は、大抵、ブレードコーティング（Blade-Streichen）又はフィルムプレス（Filmpresse）を用いて、明らかに１０００ｍ／ｍｉｎを上回る速度で製造される。ブレード−塗布法もフィルムプレス−塗布法も、塗被された紙の品質に作用する欠点を有する。ブレード−塗布法の場合には、例えばブレードの下の高い剪断速度によって誘発される粒子の凝集が紙片上に筋（Streifen）をもたらし、これが紙−及び厚紙（Karton）品質に負の影響を及ぼすことがある。更に、使用ブレードは、グラフィックアート工業で使用される塗工液（Streich-farbe）を、紙又は板紙上での一様なコート品質を保証するためにこのブレードをかなり頻繁に交換しなければならない程度に、強く押し付ける。
【０００３】
更に、紙−又は厚紙表面上のコート分布は、紙基材の非平面性によって影響される。紙表面上の不均一なコート分布は、視覚的な印象不均等性をもたらすことがある。この品質欠陥はモットリング（Mottling）とも称される。
【０００４】
前記のフィルムプレス−塗布法で通常は、加工されるべき基材の表面特性、気孔率によって又は塗工液固体含有率によって決められる狭く限られた操作窓がある。更に、各々のウエブ速度（Bahngeschwindigkeit）又は各々のコート質量に対して、前記の狭い操作窓を新たに考慮しなければならない。従って、至適化されていないフィルムプレス−塗工液処方では、塗被すべき基材の表面上に不均一な膜裂けパターン（Film-Splitting Muster）が生じることがあり、これが更にそれ自体の悪い印刷性をもたらす。更に、フィルムプレス−コーティング時に小滴が形成され、これが再び基材の上に沈殿して、塗被された基材（紙、板紙又は厚紙であれ）の品質低下をもたらすことがある。
【０００５】
フィルムプレス−塗布法で達成可能な最大塗布質量は、同様にナイフ法（ブレード法）のためのそれよりも少ない。この限定は、処理すべき基材上への高い塗布速度の場合に特別明らかである。
【０００６】
記載の二つのコーティング法に関して、塗被すべき基材の高所（ピーク）と低所（谷）との間に塗布質量が不均一に分布されているので、印刷インキ受理性（Druckfarben-annahme）は不均一であり、これが更に前記のモットリングをもたらすことがありうる。高い塗布速度に基づき、フィルムプレス−法もナイフ法（ブレード法）も、グラフィックアート紙の製造時に非常に広く用いられている。
【０００７】
ＪＰ９４／８９４３７、ＪＰ９３／３１１９３１、ＪＰ９３／１７７８１６、ＪＰ９３／１３１７１８並びにＥＰ０５１７２２３Ｂ１並びにＥＰ−Ａ１２４９５３３から、１種以上の顔料含有塗工液での紙の被覆のために、カーテンコーティング法を使用することが公知である。
【０００８】
ＥＰ０５１７２２３Ｂ１から既に、塗被された印刷紙の製造法が明らかである。この製造された塗被された紙は、殊に印刷時に使用され、この際、コーティング液から自由落下性コーティングカーテンが得られ、印刷原紙が脱気されたコーティング液で被覆されて、コーティング原紙上へのコーティング液の自由落下性コーティングカーテンが現れる。これが連続的に自由落下性コーティングカーテン中で横方向に走る。このコーティング液は、少なくとも１種の顔料及び少なくとも１種のバインダーを含有し、５０質量％〜７０質量％の濃度及び７００〜４０００ｍＰａ．ｓの粘度を有する。このコーティング液は、飽和水蒸気圧又はそれを下回る真空値の環境中で、かつコーティング液上に剪断が使用されるような条件下で脱気される。このコーティング液中の直径０．０１ｍｍ〜０．５ｍｍの直径を有する気泡の脱気率は９０％又はそれを上回っている。このコーティング原紙は、ナイフタイプの被覆法又はローラタイプの被覆法を包含する群から選択されるコーティング法を用いて施与されるプライマー層（Grundierungsschicht）を有する。
【０００９】
ＥＰ１２４９５３３Ａ１からは、数回塗被された紙又は厚紙の製造法が公知である。この方法は、写真用紙及び自己接着性ラベリング用紙を除く、数回塗被された紙又は厚紙の製造のために使用されている。この数回塗被された紙又は厚紙は、殊に印刷−、包装−及び書き込み用途に使用でき、ここでは水性溶液又は懸濁液から選択される少なくとも２種の塗布すべき液が、組み合わされた自由落下しているカーテンとして一緒に導かれ、原紙又は原厚紙の連続ベルトがこの組み合わせコーティング液で塗被される。
【００１０】
紙及び厚紙の仕上げ加工のためのカーテンコーティング法の使用は、例えばＥＰ０５１７２２３Ｂ１及びＥＰ１２４９５３３Ａ１に記載されているように、慣用の塗布法に比べて改良された塗被表面構造を生じる。このカーテンコーティング法で低い塗布量では、この液体カーテンが不安定になるので、殊に高い塗布速度は実現困難であるだけである。更に、塗工液が紙基材上に当たる場合に、この塗工液は、この自由落下の間に曲げられ、かつ基材速度まで加速される。この過程で、液体中で局所的に非常に高い剪断−及び歪み速度（Dehnraten）が現れる。この場合に、自由カーテンとして落下するこの液体が、空洞気泡による液膜の割れが現れうる程度に強く打ち付けられることがある。この割れの危険が基材ベルトの速度増加に伴って上昇し、この危険がカーテンコーティング法を操作できる上限である。
【００１１】
本発明は、着色された塗工液のカーテンコーティング法の使用範囲を広げることを課題としている。
【００１２】
本発明によれば、この課題は、写真用紙及び自己接着性ラベリング用紙を除く、殊に印刷、包装及び書き込みに好適である１回及び／又は数回塗被された紙及び／又は板紙の製造法によって解決され、この際、基材は自由落下している液体カーテンのコーティング液で１回又は数回塗被され、このコーティング液は、１〜１５のヘンキー歪み（Hencky-dehnung）において、ＣａＢＥＲ−法で測定される伸張粘度（Dehnviskositaet）１〜１０００Ｐａ．ｓを有する。本発明により提案されている方法の使用の場合に有利に使用される塗工液（Streichfarben）は、下記の組成を有する。記載の全ての百分率値は、乾燥質量部に関連している。
【００１３】
塗工液として、ＣａＣＯ３をベースとするもの、例えば９０％の粒径＜２μｍを有する炭酸カルシウムの７７％スラリ（Hydrocarb 90 ME、OMYA, Oftringen,  Schweizから入手可能）、並びに９８％の粒径＜２μｍを有するアマゾン  プレミアムの７４．６％クレースラリ（Amazon Plus 、Kaolin Internationalから入手可能）が使用される。更にこの塗工液は、スチレン−ブタジエン−ラテックスからのバインダーＡ（Styronal(R)D536、BASF AG,Ludwigshafenから入手可能）を、水中に５０％で含有することができる。更に、種々の添加剤、例えばBASF AGから入手可能なＡＳＥ−シックナー（Additiv  C）並びに選択的に又は組み合わせて添加剤Ａ、ポリアクリルアミドシックナー（アクリル酸４０モル％、アクリルアミド６０モル％、分子量２０００００００）並びに添加剤Ｂ、ポリアクリルアミドシックナー（アクリル酸４０モル％、アクリルアミド６０モル％、分子量４４００００００）を混入することができる。更に、この塗工液は、同様にBASF AGから入手可能なナトリウムジアルキルスルホスクシネートの水溶液の形の界面活性剤（Lumiten(R)I-DS 3525）を含有する。最後に、本発明により提案されている方法で使用される塗工液は、例えばBlancophor(R)Pの形で、Bayer AG、Leverkusenから入手可能な光学的増白剤を混入していてよい。
【００１４】
コーティング液、即ちこの塗工液の伸張粘度は、１〜１５のヘンキー歪みにおいて、ＣａＢＥＲ−法で測定される１〜１０００Ｐａ．ｓである。好ましくは、１〜１２のヘンキー歪みにおいて、ＣａＢＥＲ−法で測定される伸張粘度は５〜５００Ｐａ．ｓ、特に好ましくは１〜８のヘンキー歪みにおいて、ＣａＢＥＲ−法で測定される塗工液の伸張粘度は１０〜１００Ｐａ．ｓである。このコーティング液の剪断粘度（１００ｒｐｍ  ブルックフィールド）は、０〜５０００ｍＰａ．ｓ、好ましくは０〜２０００ｍＰａ．ｓであり、特に好ましくはこのコーティング液は、０〜１０００ｍＰａ．ｓの剪断粘度（１００ｒｐｍブルックフィールド）を有する。
【００１５】
このコーティング液は、４０％〜７５％、好ましくは５０％〜７５％、特別好ましくは６０％〜６５％の固体含有率を有することができる。
【００１６】
自由落下している液体カーテンは、スチレン−ブタジエン−ラテックスバインダー、エチレンアクリル酸−ワックス、ポリエチレン、ポリエステル、スチレン−アルキルアクリレート−ラテックスバインダー、スチレンブタジエンアクリロニトリル−ラテックスバインダー、スチレン−無水マレイン酸−バインダー、スチレンアクリレート無水マレイン酸−バインダー、多糖類、蛋白質、ポリビニルピロリドン、ポリビニルアルコール、ポリ酢酸ビニル、セルロース及びセルロース誘導体を包含する群から選択されるバインダー少なくとも１種を含有する。更にこの自由落下している液体カーテンは、カオリン、タルク、炭酸カルシウム、沈降炭酸カルシウム、二酸化チタン、サチン白、合成ポリマー顔料、酸化亜鉛、硫酸バリウム、石膏、シリカ及びアルミニウム３水和物（Aluminiumtrihydrate）の群から選択される有機及び／又は無機の顔料を含有する。
【００１７】
加えて、塗工液の自由落下している液体カーテンは、１〜５０百万の分子量Ｍｗ、好ましくは５〜４５百万の分子量Ｍｗを有するポリアクリルアミドを含有し、かつ特別好ましくはこの自由落下している液体カーテンは、２０〜４０百万の分子量Ｍｗを有するポリアクリルアミドを含有する。
【００１８】
この自由落下している液体カーテンのブルックフィールド−粘度は、２０〜５０００ｍＰａ．ｓ、好ましくは２０ｍＰａ．ｓ〜２０００ｍＰａ．ｓ、特別好ましくは２０ｍＰａ．ｓ〜１３００ｍＰａ．ｓ（スピンドルＮｏ．２）である。
【００１９】
基材上の乾燥物質重量に対する塗工液の塗布質量は、０．１ｇ／ｍ２〜５０ｇ／ｍ２の範囲内である。
【００２０】
前記の顔料含有塗工液処方物のｐＨ値は、１０％ＮａＯＨ−水溶液の添加によって８．７に調節された。前記の塗工液処方物の固体含有率は、水での希釈によって調節された。
【００２１】
塗工液中に添加される添加剤において、会合性シックナー（Assoziativ-verdicker）が使用できる。会合性シックナーは、一般に、並列して親水性及び疎水性構造単位を有する、疎水性に変性されたポリマーシックナーである。このシックナー群の重要な代表は、ポリウレタンシックナー（＝疎水性に変性され、エトキシル化されたウレタンＨＥＵＲ−又はＰＵ−シックナー）及びＨＡＳＥ−シックナー（＝疎水性変性された、アルカリ膨潤可能なエマルジヨン）である。会合性シックナーは、分子中の疎水性基を介してバインダー粒子の表面に吸着し、セル状の会合性錯体を水相中で形成することを可能とする。これによって、塗工液の粘度は、バインダー富化処方物中の中程度又は高い剪断速度の場合に、目的に合わせて高めることができる。
【００２２】
セルロースエーテルにおいても、大抵はＨＥＣ又はＥＨＥＣから出発して疎水性に変性されたタイプ（ＨＥＥＲ＝疎水性変性されたセルロースエーテル）が普及している。いずれにせよこれらはむしろ慣用的に粘稠化し、大抵はバインダー粒子と弱い会合性交換作用を示すだけである。ポリウレタンシックナーは、通常はポリエチレングリコール、イソシアナート（例えばヘキサメチレンジイソシアナート）及び疎水性の長鎖アルコールを有し、ある種の３ブロック構造を有するポリマーを包含する。それらの中央には、むしろ親水性ポリウレタンブロックが存在し、これに反して鎖端部は、それぞれ長鎖アルコールによって疎水性に変性されている。
【００２３】
コーティング組成物又は塗工液用のシックナーとしては、ラジカル（共）重合体と並んで、慣用の有機及び無機のシックナー、例えばヒドロキシエチルセルロース又はベントナイトがこれに該当する。
【００２４】
更に、添加剤として、イオン性又はアニオン性ポリアクリルアミド並びにポリビニルホルムアミドを使用することができる。
【００２５】
バインダーポリマーの製造は、特定の１方法のみに限られない。むしろ、ポリマー製造のための全ての公知の方法を使用することができる。乳化重合、懸濁重合、マイクロ乳化重合又はマイクロ懸濁重合の方法が有利に使用され、これらはラジカル重合を利用する。
【００２６】
重合の開始のためには、熱的又は光化学的に分解し、この際にラジカルを形成して重合を開始させる重合開始剤が好適である。この際、熱的に活性化可能な重合開始剤としては、２０℃〜１８０℃の間で、殊に５０℃〜９０℃の間で分解するようなものが好ましい。
【００２７】
特に好ましい重合開始剤は、ペルオキシド、例えばジベンゾイルペルオキシド、ジ−ｔ−ブチルペルオキシド、ペルエステル、ペルカーボネート、ペルケタール、ヒドロペルオキシドであるが、無機ペルオキシド、例えばＨ２Ｏ２、ペルオキソ硫酸及びペルオキソ−ジ硫酸の塩、アゾ化合物、ホウ素アルキル化合物並びにホモリシス分解する炭化水素でもある。
【００２８】
重合すべき物質の要求に応じて、重合可能な成分に対して０．０１〜１５質量％の量で使用される開始剤及び／又は光重合開始剤は、単独で、又は有利な相乗効果の利用のために相互に組み合わせて使用することができる。
【００２９】
この重合法のために必要である安定な分散液の製造のために、通常は保護コロイドが使用される。
【００３０】
保護コロイドとしては、極性基を有する水溶性の高分子有機化合物、例えばポリビニルピロリドン、プロピオン酸ビニル又は酢酸ビニルとビニルピロリドンとからのコポリマー、アクリルエステルとアクリロニトリルとからの部分鹸化されたコポリマー、種々の残余アセテート−含有率を有するポリビニルアルコール、セルロースエーテル、ゼラチン、ブロックコポリマー、変性澱粉、低分子の炭素−及び／又はスルホン酸基含有ポリマー又はこれら物質の混合物が使用される。天然の保護コロイドとしては、全ての水溶性蛋白質、部分分解された蛋白質、水溶性セルロースエーテル、天然澱粉、分解澱粉及び／又は化学的に変性された澱粉がこれに該当する。水溶性セルロースエーテルは、例えばヒドロキシエチルセルロース及びメチルセルロースである。天然の澱粉としては、水性媒体中で澱粉の糊化温度を上回る温度まで加熱することにより得られるようなものがこれに該当する。更に、加水分解、酸化的又は酵素的分解によって得られる分解澱粉が好適である。
【００３１】
特別好適な保護コロイドは、３５を下回る、殊に５〜３９モル％の残留アセテート含有率を有するポリビニルアルコール及び／又は３５、殊に５〜３０質量％のビニルエステル含有率を有するビニルピロリドン−／ビニルプロピオナート−コポリマーである。
【００３２】
非イオン性又はイオン性乳化剤も、場合によっては混合物として使用することができる。好ましい乳化剤は、場合によりエトキシル化又はプロポキシル化された、種々のエトキシル化−又はプロポキシル化度を有する、長鎖アルカノール又はアルキルフェノール（例えばアルキレンオキシド０〜５０モルを有する付加生成物）又はこれらの中和された、硫酸化された、スルホン化された又は燐酸化された誘導体である。中和されたジアルキルスルホコハク酸エステル又はアルキルジフェニルオキシド−ジスルホネートも特別好適である。更に、カチオン性乳化剤が好適である。
【００３３】
ポリマーは、例えばＣ３〜Ｃ５−モノエチレン系不飽和カルボン酸と１価のＣ１〜Ｃ２２−アルコールとからのアルキルエステル、Ｃ３〜Ｃ５−モノエチレン系不飽和カルボン酸と２価のＣ２〜Ｃ４−アルコールとからのヒドロキシアルキルエステル、飽和Ｃ１〜Ｃ１８−カルボン酸のビニルエステル、エチレン、プロピレン、イソブチレン、Ｃ４〜Ｃ２４−α−オレフィン、ブタジエン、スチレン、α−メチルスチレン、アクリロニトリル、メタクリロニトリル、テトラフルオロエチレン、弗化ビニリデン、フルオロエチレン、クロロトリフルオロエチレン、ヘキサフルオロプロペン又はこれら混合物の群からのモノマーの重合によって得られている。この場合に、これはホモポリマー又はコポリマーであってよい。
【００３４】
有利に使用されるモノマーは、メチルアクリレート、エチルアクリレート、ｎ−ブチルアクリレート、ｓ−ブチルアクリレート、ｔ−ブチルアクリレート、エチルヘキシルアクリレート、ヒドロキシエチルアクリレート、ヒドロキシプロピルアクリレート、メチルメタクリレート、ｎ−ブチルメタクリレート、ビニルアセテート、ビニルプロピオネート、スチレン、エチレン、プロピレン、ブチレン、イソブテン、ジイソブテン及びテトラフルオロエチレンであり、特別好ましいモノマーは、メチルアクリレート、エチルアクリレート、ｎ−ブチルアクリレート、スチレン、メチルメタクリレート及びビニルアセテートである。
【００３５】
記載のポリマーのアニオン性は、例えば、コポリマーの基礎となっているモノマーを、アニオン性モノマー、例えばアクリル酸、メタクリル酸、スチレンスルホン酸、アクリルアミド−２−メチルプロパンスルホン酸、ビニルスルホネート及び／又はマレイン酸の存在下に、及び場合によっては乳化剤及び保護コロイドの存在下に、共重合させることによって得ることができる。
【００３６】
しかしながら、記載のポリマーのアニオン性は、アニオン性保護コロイド及び／又はアニオン性乳化剤の存在下に、共重合を実施することにより得ることができる。
【００３７】
しかしながら、記載のポリマーのアニオン性は、完成ポリマーをアニオン性保護コロイド及び／又はアニオン性乳化剤の存在下に、乳化又は分散させることによって得ることもできる。
【００３８】
記載のポリマーのカチオン性は、例えばコポリマーの基礎となっているモノマーを、カチオン性モノマー、例えばジメチルアミノエチルアクリレート、ジメチルアミノエチルメタクリレート、ジエチルアミノエチルアクリレート、ジエチルアミノエチルメタクリレート、ジメチルアミノプロピルアクリレート、ジメチルアミノプロピルメタクリレート、ジエチルアミノプロピルアクリレート、ジメチルアミノブチルアクリレート及びジエチルアミノブチルアクリレートの存在下に、かつ場合により乳化剤及び保護コロイドの存在下に共重合させることによって得ることができる。
【００３９】
しかしながら、記載のポリマーのカチオン性は、カチオン性保護コロイド及び／又はカチオン性乳化剤の存在下に共重合を実施することによって得ることもできる。
【００４０】
しかしながら、記載のポリマーのカチオン性は、完成ポリマーを、カチオン性保護コロイド及び／又はカチオン性乳化剤の存在下に、乳化又は分散させることによっても得ることができる。
【００４１】
記載のポリマーの両性（amphotere Charakter）は、両性保護コロイド及び／又は両性乳化剤の存在下に、共重合を実施することによって得ることもできる。
【００４２】
記載のポリマーの両性は、完成ポリマーを、両性保護コロイド及び／又は両性乳化剤の存在下に、乳化又は分散させることによって得ることもできる。
【００４３】
バインダー−ポリマーは、例えば次のもの：
（ａ）水に難溶性の又は水中に不溶性の非イオン性モノマー少なくとも１種
０〜１００質量％、有利に１０〜９０質量％、特に好ましくは２０〜８０質量％、
（ｂ）カルボキシル基含有モノマー又はその塩少なくとも１種
０〜６０質量％、有利に１〜５５質量％、特に好ましくは１〜５０質量％、
殊に１〜５質量％、
（ｃ）スルホン酸及び／又はホスホン酸基を含有するモノマー及びその塩
０〜２５質量％、有利に０〜３質量％、
（ｄ）水溶性の非イオン性モノマー少なくとも１種
０〜５５質量％、有利に０〜５質量％、
（ｅ）多エチレン系不飽和モノマー少なくとも１種
０〜３０質量％、有利に０〜１０質量％
を重合導入可能な形で含有している。
【００４４】
アニオン性モノマー（ｂ）又は（ｃ）少なくとも１種を含有するポリマーは、付加的なアニオン性乳化剤又は保護コロイドなしに使用することができる。０．５％を下回るアニオン性モノマーを含有するポリマーは、大抵はアニオン性乳化剤又は保護コロイド少なくとも１種と一緒に使用される。
【００４５】
有利に使用される主モノマー（ａ）は、Ｃ１〜Ｃ２０−アルキル（メタ）アクリレート、２０個までのＣ−原子を有するカルボン酸のビニルエステル、２０個までのＣ−原子を有するビニル芳香族化合物、エチレン系不飽和ニトリル、ビニルハロゲニド、１〜１０個のＣ−原子を有するアルコールのビニルエーテル、２〜８個のＣ−原子及び１又は２個の二重結合を有する脂肪族炭化水素又はこれらモノマーの混合物である。
【００４６】
例として、Ｃ１〜Ｃ１０−アルキル基を有する（メタ）アクリル酸アルキルエステル、例えばメチルメタクリレート、メチルアクリレート、ｎ−ブチルアクリレート、エチルアクリレート及び２−エチルヘキシルアクリレートが挙げられる。
【００４７】
殊に（メタ）アクリル酸アルキルエステルの混合物も好適である。
【００４８】
１〜２０個のＣ原子を有するカルボン酸のビニルエステルは、例えばビニルラウレート、−ステアレート、ビニルプロピオネート、ベルサティック酸ビニルエステル及びビニルアセテートである。
【００４９】
ビニル芳香族化合物としては、ビニルトルエン、α及びβ−メチルスチレン、α−ブチルスチレン、４−ｎ−ブチルスチレン、４−ｎ−デシルスチレン及び有利にはスチレンがこれに該当する。ニトリルの例は、アクリロニトリル及びメタクリロニトリルである。
【００５０】
ビニルハロゲニドは、塩素、弗素又は臭素で置換された不飽和化合物、好ましくは塩化ビニル及び塩化ビニリデンである。
【００５１】
ビニルエーテルとしては、例えばビニルメチルエーテル又はビニルイソブチルエーテルが挙げられる。Ｃ−原子１〜４個を有するアルコールのビニルエーテルが好ましい。
【００５２】
２〜８個のＣ−原子及び１個又は２個のオレフィン系二重結合を有する炭化水素としては、エチレン、プロピレン、ブタジエン、イソプレン及びクロロプレンが挙げられる。
【００５３】
好ましい主モノマーは、Ｃ１〜Ｃ１０−アルキル（メタ）アクリレート及びアルキル（メタ）アクリレートとビニル芳香族化合物、殊にスチレンとの混合物又は２個の二重結合を有する炭化水素、殊にブタジエン又はこのような炭化水素とビニル芳香族化合物、殊にスチレンとの混合物である。
【００５４】
脂肪族炭化水素（殊にブタジエン）とビニル芳香族化合物（殊にスチレン）との混合時に、その割合は、例えば１０：９０〜９０：１０、殊に２０：８０〜８０：２０の間にあってよい。
【００５５】
特別好ましい主モノマーはブタジエン及びブタジエンとスチレン（短ポリスチレンブタジエン）との前記混合物又はＣ１〜Ｃ１０−アルキルメタクリレート又はスチレン（短ポリアクリレート）とのその混合物である。
【００５６】
有利に使用されるアニオン性副モノマー（ｂ）は、アクリル酸、メタクリル酸、マレイン酸又はＣ１〜Ｃ８−アルコールのマレイン酸半エステルである。
【００５７】
群（ｃ）のモノマーは、例えばアクリルアミド−２−メチル−プロパンスルホン酸、ビニルスルホン酸、メタリルスルホン酸、ビニルスルホン酸並びにこれらモノマーのアルカリ金属−及びアンモニウム塩である。
【００５８】
好適なモノマー（ｄ）は、例えばアクリルアミド、メタクリルアミド、Ｎ−ビニルホルムアミド、Ｎ−ビニルアセタミド、Ｎ−ビニルピロリドン、Ｎ−ビニルオキサゾリドン、メチルポリグリコールアクリレート、メチルポリグリコールメタクリレート及びメチルポリグリコールアクリルアミドである。
【００５９】
好適な多不飽和モノマー（ｅ）は、例えば少なくとも２価のアルコールのアクリルエステル、メタクリルエステル、アリルエーテル又はビニルエーテルである。この場合に、基礎となっているアルコールのＯＨ−基は、完全に又は部分的にエーテル化又はエステル化されていてよいが：架橋剤は少なくとも２個のエチレン系不飽和基を含有している。例は、ブタンジオールジアクリレート、ヘキサンジオールジアクリレート、トリメチロールプロパントリアクリレートである。更なる不飽和モノマー（ｅ）は、例えば不飽和カルボン酸のアリルエステル、ジビニルベンゼン、メチレンビスアクリルアミド及びジビニル尿素である。
【００６０】
このようなコポリマーは、ラジカル重合開始剤の使用下に、モノマーの溶液−、沈殿−、懸濁−又は乳化重合の公知方法によって製造することができる。有利には、粒子状の反応性架橋剤を含有するポリマーが、水中での乳化重合の方法によって得られる。このポリマーは、例えば１０００〜２００００００、有利には５０００〜５０００００の分子量を有し、大抵はこのポリマーの分子量は１００００〜１５００００の範囲内にある。
【００６１】
ポリマーの分子量の限定のために、重合時に慣用の調節剤を添加することができる。典型的な調節剤の例は、メルカプト化合物、例えばメルカプトエタノール、チオグリコール酸、ｔ−ドデシルメルカプタン、ｔ−ブチルメルカプタン及びメルカプトプロピルトリメトキシシランである。
【００６２】
乳化重合は、通常は３０℃〜１３０℃、有利には５０℃〜９０℃で行われる。重合媒体は、水だけからも、水と混ざりうる液体、例えばメタノールからも成っていてよい。有利には水のみが使用される。乳化重合は、バッチ法としても、段階的−又は勾配的方法をも包含する流入法（Zulaufverfahren）の形でも実施することができる。重合バッチの一部分を予め装入し、重合温度まで加熱し、重合開始させ、かつ引き続き重合バッチの残分を、通常は空間的に分けられた複数の供給路（Zulaeufe）（その１以上が、モノマーを純粋な又は乳化された形で含有している）を経て、連続的に、段階的に又は濃度勾配を重ねて、重合の保持下に重合帯域に供給する流入法が好ましい。その重合時に、例えば粒子寸法の良好な調節のために、予め装入することもできる。
【００６３】
ラジカル的水性乳化重合の過程で開始剤が重合容器に添加される方式及び方法は公知である。完全に重合容器中に予め装入することも、その消費の程度に応じてラジカル的水性乳化重合の過程で、連続的又は段階的に使用することもできる。個々には、このことは、開始剤系の化学的性質にも重合温度にも依存する。一部分を予め装入し、残分を重合帯域の消費の程度に応じて供給するのが有利である。
【００６４】
残留モノマーの除去のために、通常は特有の乳化重合法の終了後にも、即ち少なくとも９５％のモノマーの変換の後にも開始剤が添加される。
【００６５】
個々の成分は、この流入法では反応器に上から、側部に又は反応器の底部を通って下から添加することができる。
【００６６】
乳化重合時に、通常は１５〜７５質量％、好ましくは４０〜７５質量％の固体含有率を有するポリマーの水性分散液が得られる。
【００６７】
ポリアクリルアミドをベースとするシックナーの製造は、特定の１方法に限定されない。むしろ、ポリマー製造のために公知の多くの方法を利用することができる。ラジカル重合が作用する、逆乳化重合又は逆マイクロ乳化重合の方法を使用するのが有利である。
【００６８】
重合の開始のためには、熱的又は光化学的に分解し、ラジカルを形成し、かつ重合を開始させる重合開始剤が好適である。この際に、熱的に活性化可能な重合開始剤としては、２０℃〜１８０℃、殊に２０℃〜９０℃の間で分解するものが好ましい。
【００６９】
可能な重合開始剤は、油溶性のペルオキシド、例えばジベンゾイルペルオキシド、ジ−ｔ−ブチルペルオキシド、ペルエステル、ペルカーボネート、ペルケタール、ヒドロペルオキシドであるが、無機のペルオキシド、例えばＨ２Ｏ２、ペルオキソ硫酸及びペルオキソ−ジ硫酸の塩、アゾ化合物、ホウ素アルキル化合物並びにホモリシス分解する炭化水素である。
【００７０】
特別好ましい重合開始剤は、レドックス−開始剤、例えばペルスルフェート−メルカプタン−系、ペルスルフェート−スルフィット−系、クロロビスルフィット−系及び過酸化水素−鉄−系である。
【００７１】
重合材料の要求に応じて、重合可能な成分に対して０．０１〜１５質量％の量で使用される開始剤及び／又は光重合開始剤は、単独で、又は有利な相乗効果の利用のために相互に組み合わせて使用することができる。
【００７２】
油中水型（Wasser-in-Oel）エマルジヨンの製造のために、芳香族及び脂肪族物質、例えばベンゼン、キシレン、トルエン、鉱油、ケロシン、ナフサを包含する多くの有機液体が好適である。ポリアクリルアミド−エマルジヨンの製造のために特別好適な油は、水中のその不溶性、無害性及びその高い引火点に基づき、工業的使用のために好適である、直鎖及び分枝鎖のパラフィン油である。更に、これはコスト的に非常に好適である。
【００７３】
使用ポリアクリルアミド−エマルジヨン中の油の慣用量は、一般に水に対して２０〜５０質量％、油に対して１０〜４０質量％及びポリマーに対して２０〜５０質量％である。
【００７４】
この重合法のために必要である安定なエマルジヨンの製造のために、通常は非イオン性及びイオン性乳化剤が使用される。
【００７５】
油中水型エマルジヨンの製造のために、低いＨＬＢ値を有する乳化剤が好適であり、この際、ＨＬＢは親水性−親油性バランスの省略文字である。この物質群は、文献中に広範に記載されている（例えば"The Atlas HLB Surfactant Selector"中に）。
【００７６】
好ましい乳化剤は、ソルビタンエステル及びそのエトキシル化誘導体である。ソルビタンモノオレエートが特別好ましい。油中水型マクロエマルジヨンの製造のために好適な更なる乳化剤は、Vanderhoff等のＵＳ３２８４３９３中に記載されている。更に、油中水型−エマルジヨンの製造を可能とする全ての乳化剤及び高分子が好適である。
【００７７】
使用ポリアクリルアミド−エマルジヨン中の乳化剤の慣用量は、一般に、油に対して０．１〜３０質量％、有利には３〜１５質量％である。
【００７８】
ポリアクリルアミド−シックナーポリマーは、例えば
（ａ）水溶性の非イオン性モノマー少なくとも１種
０〜１００質量％、有利に１０〜９０質量％、特に好ましくは１０〜８０質量％、
（ｂ）カルボキシル基含有モノマー又はその塩少なくとも１種
０〜９９質量％、有利に１〜８０質量％、特に好ましくは１〜６０質量％、
（ｃ）スルホン酸及び／又はホスホン酸基含有モノマー又はそれらの塩少なくとも１種
０〜９９質量％、有利に１〜８０質量％、特に好ましくは１〜６０質量％、
（ｄ）多エチレン系不飽和モノマー少なくとも１種
０〜３０質量％、有利に０〜１質量％
を、重合導入可能な形で含有している。
【００７９】
有利に使用される水溶性の、非イオン性モノマー（ａ）は、例えばＣ１〜Ｃ８−（Alk）アクリルアミド、アクリルアミド、Ｎ−ビニルホルムアミド、Ｎ−ビニルアセタミド、Ｎ−ビニルピロリドン、Ｎ−ビニルオキサゾリドン、メチルポリグリコールアクリレート、メチルポリグリコールメタクリレート及びメチルポリグリコールアクリルアミドである。
【００８０】
有利に使用されるアニオン性副モノマー（ｂ）は、アクリル酸、メタクリル酸、マレイン酸又はＣ１〜Ｃ８−アルコールのマレイン酸半エステルである。
【００８１】
群（ｃ）のモノマーは、例えばアクリルアミド−２−メチル−プロパンスルホン酸、ビニルスルホン酸、メタリルスルホン酸並びにこれらモノマーのアルカリ金属−及びアンモニウム塩である。
【００８２】
好適な多不飽和モノマー（ｄ）は、例えば少なくとも２価アルコールのアクリルエステル、メタクリルエステル、アリルエーテル又はビニルエーテルである。この場合に、基礎となっているアルコールのＯＨ−基は完全に又は部分的にエーテル化された又はエステル化されていてよいが、これら架橋剤は少なくとも２個のエチレン系不飽和基を含有している。例は、ブタンジオールジアクリレート、ヘキサンジオールジアクリレート、トリメチロールプロパントリアクリレートである。更なる不飽和モノマー（ｄ）は、例えば不飽和カルボン酸のアリルエステル、ジビニルベンゼン、メチレンビスアクリルアミド及びジビニル尿素である。
【００８３】
アニオン性油中水型−シックナー含有Ｃ１〜Ｃ８−（Alk）アクリルアミド及びアクリルアミドの製造のためのもう一つの方法には、非イオン性Ｃ１〜Ｃ８−（Alk）アクリルアミド及びアクリルアミド−誘導体の加水分解が包含される。
【００８４】
好適な加水分解物質は、例えばアルカリ金属ヒドロキシド又は４級アンモニウムヒドロキシドである。特別好適な加水分解試薬は、ナトリウム−、カリウム−及びリチウムヒドロキシド並びにテトラメチルアンモニウムヒドロキシドである。更に、水溶液中でアルカリ性ｐＨ値を示す、全ての試薬が好適である。
【００８５】
Ｃ１〜Ｃ８−（Alk）アクリルアミド−及びアクリルアミドを含有するシックナーの加水分解に好適な方法には、加水分解物質を水溶液の形のポリマーエマルジヨンにゆっくり添加することが包含される。
【００８６】
加水分解試薬は、例えば水性アルカリ金属ヒドロキシド溶液少なくとも１種０．１〜５０質量％、有利には２０〜４０質量％、特に好ましくは３０質量％を含有する。
【００８７】
ポリマーシックナーの質量％に対する加水分解試薬の濃度は、例えば０．１〜３０質量％、有利には４〜１２質量％である。
【００８８】
正確な濃度は、非イオン性シックナーの目標加水分解度に依存して変動する。
【００８９】
この加水分解反応は、例えば１０〜７０℃、有利には３５〜５５℃の温度で実施される。加水分解の時間は、反応成分、その濃度、反応条件及び所望の加水分解度に依存する。
【００９０】
Ｃ１〜Ｃ８−（Alk）アクリルアミド−及びアクリルアミド−誘導体は更に部分的に加水分解されている。この加水分解度は、例えば３〜８０％、有利には５〜６０％、特別好ましくは１０〜５０％である。
【００９１】
Ｃ１〜Ｃ８−（Alk）アクリルアミド−及びアクリルアミド−誘導体の加水分解反応の後に、Anderson等のＵＳ３６２４０１９に記載のように、水／油−エマルジヨン中にポリマーが残る。
【００９２】
このようなコポリマーは、ラジカル重合開始剤の使用下に、モノマーの溶液−、沈殿−、懸濁−又は逆乳化重合の公知方法によって製造することができる。有利には、Ｃ１〜Ｃ８−（Alk）アクリルアミド及びアクリルアミドを含有するポリマーが、水中の逆乳化重合の方法によって得られる。このポリマーは、例えば１〜５５百万、有利には２０〜５０百万の分子量を有する。
【００９３】
このポリマーの分子量を高めるために、低温重合法並びに架橋剤を使用することができる。
【００９４】
逆マイクロエマルジヨンは、マクロエマルジヨンに比べて熱力学的に安定なエマルジヨンを有する。殊に、逆マイクロエマルジヨンにおいては２μｍを下回る、好ましくは１μｍを下回る、水相の液滴直径が好適である。本発明により提案されている逆マイクロエマルジヨンポリマーは、次のようにして得ることができる：
重合の開始のために、熱的又は光化学的に分解し、ラジカルを形成し、こうして重合を開始させる重合開始剤が好適である。この場合に熱的に活性化可能な重合開始剤は、２０℃〜１８０℃、殊に２０℃〜９０℃の間で分解するものが好ましい。
【００９５】
可能な重合開始剤は、ペルオキシド、例えばジベンゾイルペルオキシド、ジ−ｔ−ブチルペルオキシド、ペルエステル、ペルカーボネート、ペルケタール、ヒドロペルオキシドであるが、無機のペルオキシド、例えばＨ２Ｏ２、ペルオキソ硫酸及びペルオキソジ硫酸の塩、アゾ化合物、ホウ素アルキル化合物並びにホモリシス（homolytisch）分解する炭化水素でもある。
【００９６】
特別好ましい重合開始剤は、レドックス−開始剤、例えばペルスルフェート−メルカプタン−系、ペルスルフェート−スルフィット−系、塩素−ビスルフィット−系及び過酸化水素−鉄−系である。重合材料の要求に応じて重合可能な成分に対して０．０１〜１５質量％の量で使用される開始剤及び／又は光重合開始剤は、単独で、又は有利な相乗効果を利用するために相互に組み合わせて使用することができる。
【００９７】
油中水型−マイクロエマルジヨンの製造のためには、水中のその不溶性、その無害性及びその高い引火点に基づき工業的用途に好適である、芳香族及び脂肪族物質、例えばベンゼン、キシレン、トルエン、鉱油、ケロシン、ナフサ及び特別な直鎖及び分枝鎖のパラフィン油を包含する多数の有機液体が好適である。更に、これらは非常に価格的に好適である。
【００９８】
使用ポリアクリルアミド−エマルジヨン中の油の慣用量は、一般に水に対して２５〜７５質量％である。
【００９９】
この重合法のために必要である安定な逆マイクロエマルジヨンの製造のために、通常は、非イオン性及びイオン性乳化剤が使用される。
【０１００】
油中水型−マイクロエマルジヨンの製造のために、低いＨＬＢ−値を有する乳化剤が好適であり、ここで、ＨＬＢは親水性−親油性バランスの省略文字である。これらの物質群は、文献、例えば"The Atlas HLB Surfactant Selector"中に広範に記載されている。好ましいＨＬＢは、８〜１１の範囲内にある。ここに記載の範囲外では、通常は逆マイクロエマルジヨンは得られない。
【０１０１】
好ましい乳化剤は、ソルビタンエステル及びそのエトキシル化誘導体である。ポリオキシエチレン−ソルビタン−トリオレエート、ソルビタン−トリオレエート、ナトリウム−ジ−２−エチルヘキシルスルホスクシネート、ナトリウム−イソステアリル−２−ラクテート、オレアミドプロピルジメチルアミン並びに混合物が特別好ましい。
【０１０２】
適切な乳化剤の使用と並んで、乳化剤の使用濃度は至適化されているべきである。低すぎる濃度は、逆マクロエマルジヨンをもたらし、高すぎる濃度は、高すぎる価格をもたらす。
【０１０３】
使用ポリアクリルアミド−エマルジヨン中の乳化剤の慣用量は、一般に油に対して０．１〜３０質量％、好ましくは３〜１５質量％である。
【０１０４】
ポリアクリルアミドシックナーポリマーは、例えば
ａ）水溶性の非イオン性モノマー少なくとも１種
０〜１００質量％、有利に１０〜９０質量％、特に好ましくは１０〜８０質量％、
ｂ）カルボキシル基含有モノマー又はその塩少なくとも１種
０〜９９質量％、有利に１〜８０質量％、特に好ましくは１〜６０質量％、
ｃ）スルホン酸及び／又はホスホン酸基含有モノマー又はそれらの塩少なくとも１種
０〜９９質量％、有利に１〜８０質量％、特に好ましくは１〜６０質量％、
ｄ）多エチレン系不飽和モノマー少なくとも１種
０〜３０質量％、有利に０〜１質量％
を、重合導入可能な形で含有している。
【０１０５】
有利に使用される、水溶性の非イオン性モノマーａ）は、例えばＣ１〜Ｃ８−（Alk）アクリルアミド、アクリルアミド、Ｎ−ビニルホルムアミド、Ｎ−ビニルアセタミド、Ｎ−ビニルピロリドン、Ｎ−ビニルオキサゾリドン、メチルポリグリコールアクリレート、メチルポリグリコールメタクリレート及びメチルポリグリコールアクリルアミド、Ｎ，Ｎ’−ジアルキルアクリルアミド、例えばジメチルアクリルアミド、更にメチルアクリレート、メチルメタクリレート及びアクリロニトリルである。
【０１０６】
ｂ）による有利に使用されるアニオン性副モノマーは、アクリル酸、メタクリル酸、マレイン酸又はＣ１〜Ｃ８−アルコールのマレイン酸半エステルである。
【０１０７】
群ｃ）のモノマーは、例えばアクリルアミド−２−メチルプロパンスルホン酸、ビニルスルホン酸、メタリルスルホン酸、ビニルスルホン酸並びにこれらモノマーのアルカリ金属−及びアンモニウム塩である。
【０１０８】
ｄ）による好適な多不飽和モノマーは、例えば少なくとも２価のアルコールのアクリルエステル、メタクリルエステル、アリルエーテル又はビニルエーテルである。この場合に、基礎アルコールのＯＨ−基は完全に又は部分的にエーテル化又はエステル化されていてよいが、架橋剤は少なくとも２個のエチレン系不飽和基を含有している。例は、ブタンジオールジアクリレート、ヘキサンジオールジアクリレート及びトリメチロールプロパントリアクリレートである。ｄ）による更なる不飽和モノマーは、例えばアリルエステル、不飽和カルボン酸、ジビニルベンゼン、メチレンビスアクリルアミド及びジビニル尿素、Ｎ，Ｎ’−メチレンビスメタクリルアミド、Ｎ−メチルアリルアクリルアミドである。
【０１０９】
Ｃ１〜Ｃ８−（Alk）アクリルアミド及びアクリルアミドを含有しているアニオン性油中水型−マイクロエマルジヨンシックナーのもう一つの製造法には、非イオン性Ｃ１〜Ｃ８−（Alk）アクリルアミド及びアクリルアミド−誘導体の加水分解が包含される。好適な加水分解物質は、例えばアルカリ金属水酸化物及び４級アンモニウムヒドロキシドである。
【０１１０】
特別好適な加水分解試薬は、ナトリウム、カリウム及びリチウムヒドロキシド並びにテトラメチルアンモニウムヒドロキシドである。
【０１１１】
更に、水溶液中でアルカリ性ｐＨ値を示す全ての試薬が好適である。
【０１１２】
Ｃ１〜Ｃ８−（Alk）アクリルアミド及びアクリルアミドを含有するシックナーの加水分解の好ましい方法には、加水分解物質を水溶液の形でポリマーエマルジヨンへゆっくり添加することが包含される。
【０１１３】
加水分解試薬は、例えばアルカリ金属水酸化物水溶液少なくとも１種０．１〜５０質量％、有利には２０〜４０質量％、特別好ましくは３０質量％を含有する。
【０１１４】
ポリマーシックナーの質量％に対する加水分解試薬の濃度は、例えば０．１〜３０質量％、有利には４〜１２質量％である。正確な濃度は、非イオン性シックナーの目標加水分解度に依存して変動する。
【０１１５】
この加水分解反応は、例えば１０℃〜７０℃、有利には３０℃〜５５℃の温度で実施される。この加水分解の時間は、反応成分、その濃度、反応条件及び所望の加水分解度に依存している。
【０１１６】
その場合に、Ｃ１〜Ｃ８−（Alk）アクリルアミド−及びアクリルアミド−誘導体は部分的に加水分解される。加水分解度は、例えば３〜８０％、有利には５〜６０％、特に好ましくは１０〜５０％である。
【０１１７】
Ｃ１〜Ｃ８−（Alk）アクリルアミド−及びアクリルアミド−誘導体の加水分解反応の後に、例えばAnderson等のＵＳ３６２４０１９に記載のように、油中水型−エマルジヨン中のポリマーが残る。
【０１１８】
ポリマーは、例えば１０００〜５５００００００、有利には２０００００００〜５０００００００の分子量を有することができる。ポリマーの分子量を高めるために、低温重合法並びに架橋剤を使用することができる。
【０１１９】
逆マイクロ−乳化重合は、通常は、０℃〜１３０℃、有利には０℃〜６０℃の温度で行われる。重合媒体は、水だけをも又は水と混ざりうる液体、例えばメタノールをも含有することができる。水のみを使用するのが有利である。重合はバッチ法でも、段階−又は勾配法を包含する流入法の形でも実施することができる。流入法が好ましく、ここでは、重合バッチの一部分を予め装入し、重合温度まで加熱し、重合開始させ、引き続き重合バッチの残分を、通常は複数の空間的に分けられた供給路（その１つ以上は純粋な形又は乳化されたでモノマーを含有している）を経て、連続的、段階的に又は濃度勾配を重ねて、重合の保持下に重合帯域に供給する。
【０１２０】
ラジカル的水性乳化重合の過程で重合容器に開始剤が添加される方式及び方法は公知である。重合容器中に全てを予め装入することも、ラジカル的水性乳化重合の過程で消費の程度に応じて連続的に又は段階的に使用することもできる。個々にはこれは、開始剤系の化学的性質にも、重合温度にも依存する。一部分を予め装入し、残りを消費の程度に応じて重合帯域に供給するのが有利である。
【０１２１】
残留モノマーの除去のために、通常は、特有の乳化重合法の終了後にも、即ち少なくとも９５％のモノマーの変換の後に開始剤が添加される。
【０１２２】
この流入法の場合に、個々の成分を反応器に上から、側面から又は下から反応器底を通して添加することができる。
【０１２３】
逆乳化重合及び逆マイクロ乳化重合の場合に、通常１０〜５０質量％、好ましくは２０〜４０質量％の固体含有率を有するポリマーの油中水型−エマルジヨンが得られる。
【０１２４】
シックナーは単独で使用可能であるが、この際に、シックナー−混合物を使用することがまったく可能である。
【０１２５】
前記の会合性シックナー又はＰＡＭ’ｓは、本発明により提案されている塗工液組成物に添加することのできる流動学的添加剤の選択である。
【０１２６】
本発明により提案されている塗工液（Streichfarbe）を用いて、塗被されるべき基材、例えば紙又は板紙上への塗布法の範囲で、下記の例から個々に明らかになるように、殊にコート欠陥（Streichdefekte）を著しく減少させることができる。
【０１２７】
本発明により提案されている塗工液の伸張粘度は、いわゆるＣａＢＥＲ−実験で測定され、この際、液糸（Fluessigkeitsfaden）又は液膜が形成され、その厚さは、引き続き主力としての表面張力σの影響下に減少される。膜厚の時間的減少Ｄmid（ｔ）が測定される。これから、次の関連式によって伸張粘度ηE,appが測定される。
【０１２８】
【数１】
2008513616.tif 000002
【０１２９】
生じる伸び率（Streckrate）
2008513616.tif 000003
は、次式から得られる：
【数２】
2008513616.tif 000004
【０１３０】
従って、伸張粘度
2008513616.tif 000005
が得られる：
【数３】
2008513616.tif 000006
【０１３１】
実施変法／実施例
後に挙げられているそれぞれの処方による塗工液の粘度を、ブルックフィールド−粘度計（ＲＶＴ）（Brookfield Engineering Laboratories,Inc. Stoughton, Massachusetts USAから入手可能）を用いて、２５℃の温度で測定した。ブルックフィールド−粘度の測定のために、分散液６００ｍｌを１リットル内容量のビーカー中に入れ、スピンドルＮｏ．４を用い、１００Ｕ／ｍｉｎのスピンドル回転数で粘度を測定した。下記の処方による塗工液を、カーテンコーティングを用いて基材（紙、厚紙）上に施与した。
【０１３２】
下記の処方に従って得られる塗工液の特性の測定は、次の試験プロトコルを用いて実施した：
−  紙光沢
紙光沢は、ＤＩＮ５４５０２に従い７５°の投射角で測定される。
−  試験構造物裏移り（Pruefbau Offset）
この試験結果は、基材（紙であれ、厚紙であれ）が、紙表面が紙むけ（Rupfen）する傾向なしに印刷インキを受理する能力の尺度である。「合格−不合格（pass to fail）」で、基材が紙むけする傾向なしに実施することのできる実験の数を同定する。この試験構造物裏移りは、試験構造物−印刷可能性テスターＭＵＩＩ、試験構造物−インキ付けローラ、４０ｍｍ幅の金属印刷ディスク、それを用いて０．０１ｍｌが配量できる塗布ピペット並びにそれを用いて０．００１ｍｌが配量できる塗布ピペット；更に長い印刷試料ホルダー並びにストップウオッチを包含している。印刷インキとして、Kast & EhingerのＮｏｖａｖｉｔ  ４Ｆ  ７１３  Ｃｙａｎを使用した。検査すべき基材から、２４０×４６ｍｍの寸法を有する試料を長手方向に切り出す。これらを、検査の前に、コンディショニング室中で相互に分けて少なくとも１５時間貯蔵すべきである。
【０１３３】
検査は、装置のスイッチを入れ、引き続きインキローラ上に印刷インキ０．３ｍｌを施与し、引き続き１分間作動させるようにして行う。その後、ホルダー中に印刷ディスクを挿入し、３０秒間インキ付けする。更なる各々の印刷ディスクに対して、このインキローラ上に印刷インキ０．０３ｍｌを後施与し、その後、これがインキ付けされる前に再び３０秒間作動させる。インキ付けられたインキローラは、最大で２０分間使用できる。ニップ圧（Liniendruck）を８００Ｎ（＝２００Ｎ／ｃｍ）に調節し、印刷速度は１ｍ／ｓである。紙片を印刷試料ホルダー上に張り、溝（Kanal）中に、適切な印刷装置の前の指止めまで入れる。適切な印刷装置軸上にこのインキ付けられた印刷ディスクを取付け、スタートボタンを押して印刷工程を開始させる。その印刷インキ量で隠蔽点（Deckungspunkt）が達成されない場合には、この印刷インキ量並びにその補充分を、０．４及び０．０４ｍｌ又は０．５及び０．０５ｍｌまで高めるべきである。この紙片において隠蔽点が達成されたら初めて、更なる検査を続ける。
【０１３４】
印刷された紙片を有する印刷試料ホルダーをスタート位置まで持ってくる。この場合に、この紙片が指又は他の物体と接触しないように注意すべきである。通常は１０秒である規定の期間の後に、印刷ディスクを交換せずに、この印刷工程を新たに開始させる。このことを合計５回繰り返す。各々の過程の後に、紙片の印刷された側上の紙むけ（Rumpfen）を視覚的に評価する。６過程の後に紙むけが現れない場合には、例えば２０秒又は３０秒の長い時間間隔でこの測定を続ける。使用された印刷ディスク及びインキローラを、次の使用の前に重質ナフサで浄化し、木綿布を用いて乾燥させる。
【０１３５】
結果は、最初の紙むけが現れるまでに数えられる印刷過程の数、インキ塗布量（ｍｌ）並びに個々の過程の間の時間間隔の値（秒）で表すことができる。
【０１３６】
−  紙の粗面性
塗被された基材、例えば紙の粗面性を、Ｐａｒｋｅｒ  Ｐｒｉｎｔｓｕｒｆ  粗面性テスターを用いて測定した。試料塗被された紙をＣｏｒｋ−Ｍｅｌｉｎｅｘｐｌａｔｔｅと測定ヘッドとの間に、１０００ｋＰａの圧力で挟む。圧縮空気を４００ｋＰａの圧力でこの基材上に当て、測定ヘッドと基材表面との間の空気の漏れの測定を行う。高い測定結果は、塗被された基材（ここでは紙）の高い紙粗面性を意味する。
【０１３７】
−  コート均一性（Strichgleichmaessigkeit）
検査すべき基材試料をネオカルミン溶液（Neocarminloesung）ＭＳ"Ｆｅｓａｇｏ"（Merck Darmstadt）中に１分間完全に浸漬させる。引き続き、このネオカルミン溶液から取り出された基材試料を流水道水下で、色がなくなるまで洗浄する。次いで試料を２枚の濾紙の間に置き、引き続き乾燥機中、９０℃の温度で乾燥させる。基材試料の着色されたコート表面の外観を眼で評価する。
【０１３８】
−  塗布質量（Auftragsgewicht）調節
各々のコーティング実験において、塗布質量は、カーテンコーティング−装置ノズルを通る塗工液カーテンの流量、基材速度、塗工液の密度及び塗被される紙の幅によって決められる。
【０１３９】
−  塗工液密度
塗工液の密度を、デンシトメーター（Densitometer）を用いて測定した。
【０１４０】
−  伸張レオロジー（Dehnrheologie）測定
塗工液の伸張レオロジーの測定のためにFirma ThermoElectron社のＨａａｋｅ  ＣａＢＥＲ  １  装置を用いた。この場合に、試料液体（塗工液）を２個のスタンプ（Stempel）の間に施与する。円筒状スタンプの直径は６ｍｍであり、スタンプの間のスリットは３ｍｍ、端スリットの高さは１１ｍｍである。２０分の間に試料液体液滴は、３ｍｍから１１ｍｍまで伸張される。この場合に液糸（Fluessig-keitsfaden）が生じる。この糸直径（Ｄmid）を、レーザーマイクロメータを用いて双方のスタンプの間の中央で測定する。伸張粘度は、次式を用いて測定される。
【０１４１】
ＣａＢＥＲ−実験で、表面張力（σ）を液膜の引裂きための作動力と仮定すると、次の関係式により上昇性のずれ応力（Schubspannung）が生じる：
【数４】
2008513616.tif 000007
【０１４２】
得られる伸び率
2008513616.tif 000008
は、次式から明らかである：
【数５】
2008513616.tif 000009
【０１４３】
従って、伸張粘度
2008513616.tif 000010
は、次のように算出される：
【数６】
2008513616.tif 000011
【０１４４】
液糸又は液膜の伸びに関する尺度として、いわゆるヘンキ−歪みε（ｔ）が算出される：
【数７】
2008513616.tif 000012
【０１４５】
この式によるレオロジーの大きさの計算のために、糸直径の変化δＤmid（ｔ）／δｔが、数値的に測定値Ｄmid（ｔ）から算出される。
文献：
１．Entov,V.M. and Hinch E.J.,J.Non-Newt.Fluid Mech.,72(1),31(1997)
２．McKinkey,G.H. and Tripathi,A.,J.Rheol．, 44(3),653(2000).
３．Willenbacher,N.,Proc. of the Int. Congress on Rheology,Seoul,Korea(2004).
次に記載の第１表には、処方物に関する概要が示されている。
【０１４６】
【表１】
2008513616.tif 000013
【０１４７】
処方物１〜６のブルックフィールド−粘度を、ブルックフィールド−ＲＶＴ−粘度計（Brookfield Engineering Laboratories,Inc.から入手可能）を用いて、２５℃の室温で測定した。測定のために分散液６００ｍｌを１リットル−ビーカー中に入れ、スピンドルＮｏ．４を用い、１００ｎ-1のスピンドル回転数で、粘度を測定した。
【０１４８】
例１
番号１の処方物を、木材不含の７０ｇ／ｍ２原紙上に、基材上への１回カーテンコーティングを用いて、２０ｇ／ｍ２の塗布質量で、１２００ｍ／ｍｉｎのペーパーウエブ（Papierbahn）速度で適用した。更に、一定の流量でペーパーウエブ速度をそれぞれ１４００、１６００及び１８００ｍ／ｍｉｎに高めると、次の第２表中に記載の実験点が得られた。
【０１４９】
【表２】
2008513616.tif 000014
【０１５０】
得られた結果は、次の第３表中にまとめられている。
【０１５１】
【表３】
2008513616.tif 000015
【０１５２】
第３表に示されている結果は、１４００ｍ／ｍｉｎを上回るウエブ速度で、その他は良好な紙特性であるが、非常に多くのコート欠陥（Strichdefekt）が生ることを示している。
【０１５３】
例２
第１表中の「処方物の概要」に表示されている処方物Ｎｏ．２を、木材不含の７０ｇ／ｍ２原紙上に、基材上への１回カーテンコーティング法を用いて、２０ｇ／ｍ２の塗布質量で、１２００ｍ／ｍｉｎのペーパーウエブ速度で施与した。更に、一定の流量でペーパーウエブ速度をそれぞれ１４００、１６００及び１８００ｍ／ｍｉｎに高めると、次の第４表中に対比されているような合計４つの実験点が得られた。
【０１５４】
【表４】
2008513616.tif 000016
【０１５５】
１２００〜１８００ｍ／ｍｉｎのペーパーウエブ速度及び施与すべき塗工液の減少性塗布質量における処方物Ｎｏ．２の結果が、第５表中にまとめられている。
【０１５６】
【表５】
2008513616.tif 000017
【０１５７】
第５表中にまとめられている結果から、１４００ｍ／ｍｉｎを上回るペーパーウエブ速度の場合に、その他は良好な紙特性で、非常に多いコート欠陥が現れることが明らかである。処方物１に比べて処方物２は、少ない量の添加剤Ａが加えられているが、このことは、第５表から明らかなように、ペーパーウエブの同じ速度ではコート欠陥の悪化をもたらさない。
【０１５８】
例３
第１表に比較表示されている概要のＮｏ．３の塗工液の処方物を、木材不含の７０ｇ／ｍ２原紙上に、被加工基材上への１回カーテンコーティング法を用いて、２０ｇ／ｍ２の塗布質量で、１２００ｍ／ｍｉｎのペーパーウエブ速度で施与した。更に、処方物Ｎｏ．３による塗工液の一定の流量で、１２００ｍ／ｍｉｎのペーパーウエブ速度をそれぞれ１４００、１６００及び１８００ｍ／ｍｉｎに高めると、例１及び例２と同様に、次の第６表中に相互に比較されている４つの実験点が得られた。
【０１５９】
【表６】
2008513616.tif 000018
【０１６０】
得られた結果は、次の第７表に示されている。
【０１６１】
【表７】
2008513616.tif 000019
【０１６２】
第７表中にまとめられている結果から、１８００ｍ／ｍｉｎまでのウエブ速度でも、その他は良好な紙特性で、コート欠陥は現れないことが判る。処方物３には、第１表によれば添加剤Ｂが加えられており、これによって塗布速度の著るしい上昇が達成でき、この際、コート欠陥は認められなかった。
【０１６３】
例４
第１表による処方物Ｎｏ．４を、木材不含の７０ｇ／ｍ２原紙上に、１回カーテンコーティング法を用いて、２０ｇ／ｍ２の塗布質量で、１２００ｍ／ｍｉｎのペーパーウエブ速度で施与した。更に、既に記載の例１、２及び３と同様に、塗工液の一定の流量で、１２００ｍ／ｍｉｎのウエブ速度をそれぞれ１４００、１６００及び１８００ｍ／ｍｉｎに高めると、次の第８表中に相互に比較されている合計４つの実験点が得られた。
【０１６４】
【表８】
2008513616.tif 000020
【０１６５】
得られた結果は、次の第９表中で比較されている。
【０１６６】
【表９】
2008513616.tif 000021
【０１６７】
第９表による結果は、１４００ｍ／ｍｉｎまでのウエブ速度では、他は良好な紙特性で、顕著なコート欠陥が観察されないことを示している。これに反して、処方物４中で添加剤Ｂの量を減少させたら、これが、第９表の結果によれば、塗工液の最大塗布速度の低下に作用している。
【０１６８】
例５
第１表の処方物Ｎｏ．５を有する塗工液を、木材不含の７０ｇ／ｍ２原紙上に、基材上への１回カーテンコーティング法を用いて、２０ｇ／ｍ２の塗布質量で、１２００ｍ／ｍｉｎのペーパーウエブ速度で施与した。更に、一様な流量で、１２００ｍ／ｍｉｎのペーパーウエブ速度をそれぞれ１４００、１６００及び１８００ｍ／ｍｉｎに高めると、次の第１０表中に相互に比較されているように合計４つの実験点が確認された。
【０１６９】
【表１０】
2008513616.tif 000022
【０１７０】
得られた結果が、第１１表に表示されている。
【０１７１】
【表１１】
2008513616.tif 000023
【０１７２】
第１１表による結果は、既に１２００ｍ／ｍｉｎのウエブ速度で、非常に多くのコート欠陥が現れ、この際、その他の紙特性は良好であると評価できることを示している。従って、添加剤Ｃ（ＨＡＳＥ−シックナー(Sterocoll SL)）は、塗工液には不適当であり、これは、被加工基材の低いウエブ速度の場合にも、多数のコート欠陥の出現の原因となっている。
【０１７３】
例６
第１表の表概要による塗工液の処方物Ｎｏ．６を、木材不含の７０ｇ／ｍ２原紙上に、基材上への１回カーテンコーティング法を用いて、２０ｇ／ｍ２の塗布質量で、１２００ｍ／ｍｉｎのペーパーウエブ速度で施与した。更に、前記の例と同様に施与すべき塗工液の一様な流量で、１２００ｍ／ｍｉｎのペーパーウエブ速度を、それぞれ１４００、１６００及び１８００ｍ／ｍｉｎに高めた。次の第１２表中で相互に比較されている合計４つの実験点が確認された。
【０１７４】
【表１２】
2008513616.tif 000024
【０１７５】
処方物６を使用する場合の例６による結果が、第１３表に表示されている。
【０１７６】
【表１３】
2008513616.tif 000025
【０１７７】
第１３表にまとめられている内容による結果は、１２００ｍ／ｍｉｎのウエブ速度で既に、多くのコート欠陥が現れることを示しているが、この際、残りの紙特性は良好であると認められた。添加剤Ｃ、即ちＡＳＥ−シックナーの減少は、例６における第１３表の結果によれば、コート欠陥の顕著な改良をもたらしていない。従ってＡＳＥ−ベースのシックナー系（添加剤Ｃ）は、中程度のウエブ速度で既に、多数のコート欠陥を被加工品上に現すので、カーテンコーティングには好適ではない。
【０１７８】
例１〜６から判るように、処方物３の使用時には、最良の結果が得られる。塗布速度の顕著な上昇が達成できたが、この際に、コート欠陥は現れない（第７表の結果と比較）。これに反して、第１表による処方物４の添加剤Ｂを０．１７から０．１１まで減少すると、コート欠陥を生じることができない程度まで最大塗布速度は低下する。しかも処方物４の使用の場合には、１２００又は１４００ｍ／ｍｉｎのウエブ速度の場合にコート欠陥は生じないが、処方物４による添加剤Ｂの減少の場合に、処方物３と比べて高い塗布速度上昇は達成できない。
【０１７９】
図１及び図２は、コーティング組成物をカーテン−コーティング−法によってウエブ状基材（ein bahnfoermiges Substrat）上に塗布するための装置の１実施変形を示している。
【０１８０】
図１は、その装置を用いてウエブ状基材２の上側を塗被する塗布装置１を示している。この塗布装置１のオリフィスから出てくる膜３が、塗布位置４でウエブ状基材２の上側に出てくる。ウエブ状基材２は、推進方向７で、第１の案内ローラ５及び第２ローラ６を経て導かれる。第１案内ローラ５と第２ローラとの間の範囲内に、ウエブ状基材２の上側への膜３の衝突位置４がある。
【０１８１】
図２は、図１に記載の塗布装置１を拡大して記載している。
【０１８２】
この塗布装置１は、その下側に出口オリフィス９があるノズル体８を有している。ノズル体８中に貯蔵されている例１〜６に記載されている組成の塗工液が、膜３の形で出口オリフィス９から出て、この際、膜３は、塗布位置（Auftragsstelle）４に向かって連続的に先細になり、塗布位置４からウエブ状基材２の表面１０上に当る。出口オリフィス９から膜３が出る前に膜３が加速し、出口オリフィス９の下側で、図面に対して垂直に流出し、それ自体ウエブ状基材２の幅に渡って広がったカーテンを形成する。出口オリフィス９からの膜３の出現の後に、これは収縮し、衝突位置（Auftreffstelle）４で曲げられる。ウエブ状基材２の表面１０は粗面性１１を有し；ウエブ状基材の表面１０の粗面性１１に応じて、ウエブ状基材２の表面１０上に塗工液の膜厚１２が生じる。このウエブ状基材２は、紙、厚紙又はプラスチックシート又は類似物であってよい。この基材表面から引き剥がされる空気層を保留するために、空気ドクターブレード（Luftschaber）１３が役立つ。
【０１８３】
塗工液の調製のために、差し当たり水性顔料分散液を製造する。このために顔料と供給水とを、所望の固体含有率及び所望の粘度が達成されるまで混合する。このスラリの粘度を、脱ガスのために非常に低く調節するのが有利である。これは、５００ｍＰａ．ｓ（ブルックフィールド１００Ｕｐｍ、２０℃）を下回る、好ましくは２００ｍＰａ．ｓ（ブルックフィールド１００Ｕｐｍ、２０℃）を下回る。顔料としては、例えば炭酸カルシウム、カオリン、二酸化チタン又はタルクを使用することができる。それが後の脱ガスに不利に影響しない場合にはバインダーを、容器中の顔料−分散液に供給することができる。選択的に、このバインダーを脱ガスの後に初めて混合することもできる。この脱ガスは、その中に供給分散液が減圧下にスプレーされる脱ガス装置中で行われる。この場合にこの分散液から出てくるガス、殊に空気が容器から放出される。分散液から、即ち塗工液から脱ガス可能な成分を排出させるために、この分散液を、非常に低い絶対圧で大表面上に広げる。塗工液（分散液）の表面の拡大は、ノズルを用いるスプレーによって行うのが好ましく；選択的には、遠心分離プレートの使用による表面積の拡大も考えられうる。
【０１８４】
引き続き、顔料を有している分散液を、空気遮断下にシックナー及び添加剤と混合することができる。脱ガス装置は、例えば２つの直列に連続されている脱ガス工程を有していてよく、ここで、シックナー及び添加剤が空気遮断下に混合される前に、塗工液を連続的に順次に脱ガスする。塗工液の性質に応じて、２を上回る、例えば３又は５つの脱ガス工程が前後に接続されていてもよい。この脱ガス工程は、真空化可能な容器を有するスプレー脱ガス装置を包含している。塗工液のコンディショニングのために、第１の脱ガス工程に温度調節装置が前接続されていてよく、この中で加熱又は冷却によって、塗工液の所望温度に調節することができる。
【図面の簡単な説明】
【０１８５】
【図１】図１は、その装置を用いてウエブ状基材２の上側を塗被する塗布装置１を示している
【図２】図２は、図１に記載の塗布装置１を拡大して記載している
【符号の説明】
【０１８６】
１  塗布装置、  ２  ウエブ状基材、  ３  膜、  ４  塗布位置、  ５  第１案内ローラ、  ６  第２ローラ、  ７  推進方向、  ８  ノズル体、  ９  出口オリフィス、  １０  基材表面、  １１  粗面性、  １２  膜厚、  １３  空気ドクターブレード
【図１】
2008513616.tif 000026
【図２】
2008513616.tif 000027
【手続補正書】
【提出日】平成18年7月12日(2006.7.12)
【手続補正１】
【補正対象書類名】特許請求の範囲
【補正対象項目名】全文
【補正方法】変更
【補正の内容】
【特許請求の範囲】
【請求項１】
殊に印刷、包装及び書き込みのために好適である、１回及び／又は数回塗被された紙及び／又は板紙を製造する方法において、
ａ）基材を自由落下している液体カーテンのコーティング液で１回又は数回塗被する、
ｂ）コーティング液は、ヘンキー歪み１〜１５において、ＣａＢＥＲ法で測定される伸張粘度１〜１０００Ｐａ．ｓを有し、
ｃ）コーティング液は、固体含有率４０〜７５％を有し、
ｄ）コーティング液は、ブルックフィールド−粘度２０〜５０００ｍＰａ．ｓを有し、
ｅ）基材上の塗工液の塗布質量は、乾燥質量に対して０．１ｇ／ｍ２〜５０ｇ／ｍ２である
ことを特徴とする、１回又は数回塗被された紙及び／又は板紙の製造法。
【請求項２】
ヘンキー歪み１〜１２において、ＣａＢＥＲ−法で測定される伸張粘度は５〜５００Ｐａ．ｓであることを特徴とする、請求項１に記載の方法。
【請求項３】
ヘンキー歪み１〜８において、ＣａＢＥＲ−法で測定される伸張粘度は１０〜１００Ｐａ．ｓであることを特徴とする、請求項１又は２に記載の方法。
【請求項４】
コーティング液は、ブルックフィールド−粘度０．１〜５０００ｍＰａ．ｓを有することを特徴とする、請求項１に記載の方法。
【請求項５】
コーティング液は、ブルックフィールド−粘度０．１〜２０００ｍＰａ．ｓを有することを特徴とする、請求項４に記載の方法。
【請求項６】
コーティング液は、ブルックフィールド−粘度０．１〜１０００ｍＰａ．ｓを有することを特徴とする、請求項４又は５に記載の方法。
【請求項７】
コーティング液は、固体含有率５０％〜７５％を有することを特徴とする、請求項１に記載の方法。
【請求項８】
コーティング液は、好ましくは固体含有率６０％〜７５％を有することを特徴とする、請求項１に記載の方法。
【請求項９】
コーティング液は、バインダー少なくとも１種を含有することを特徴とする、請求項１に記載の方法。
【請求項１０】
コーティング液は、有機又は無機の顔料を含有することを特徴とする、請求項１に記載の方法。
【請求項１１】
コーティング液は、１〜５０百万の分子量Ｍｗを有するポリアクリルアミドを含有することを特徴とする、請求項１に記載の方法。
【請求項１２】
コーティング液は、５〜４５百万の分子量Ｍｗを有するポリアクリルアミドを含有することを特徴とする、請求項１１に記載の方法。
【請求項１３】
コーティング液は、特別好ましくは、２０〜４０百万の分子量Ｍｗを有するポリアクリルアミドを含有することを特徴とする、請求項１１に記載の方法。
【請求項１４】
コーティング液は、ブルックフィールド−粘度２０ｍＰａ．ｓ〜２０００ｍＰａ．ｓ、特別好ましくは２０ｍＰａ．ｓ〜１３００ｍＰａ．ｓを有することを特徴とする、請求項１に記載の方法。
【請求項１５】
顔料を、クレー、カオリン、タルク、炭酸カルシウム、二酸化チタン、サチン白、合成ポリマー顔料、酸化亜鉛、硫酸バリウム、石膏、シリカ及びアルミニウム三水和物の群から選択することを特徴とする、請求項１０に記載の方法。
【請求項１６】
バインダーを、スチレン−ブタジエン−ラテックスバインダー、スチレン−アクリレート−ラテックスバインダー、スチレン−ブタジエンアクリロニトリル−ラテックスバインダー、スチレン無水マレイン酸−バインダー、スチレンアクリレート無水マレイン酸−バインダー、多糖類、蛋白質、ポリビニルピロリドン、ポリビニルアルコール、ポリ酢酸ビニル、セルロース及びセルロース誘導体の群から選択することを特徴とする、請求項９に記載の方法。
【請求項１７】
コーティング液は、エチレンアクリル酸ワックスをベースとするポリマー、ポリエチレン、ポリエステル、スチレンブタジエン−ラテックスバインダー、スチレンアクリレート−ラテックスバインダー、スチレンブタジエンアクリロニトリル−ラテックスバインダー、スチレン無水マレイン酸−バインダー、スチレンアクリレート無水マレイン酸−バインダー、多糖類、蛋白質、ポリビニルピロリドン、ポリビニルアルコール、ポリ酢酸ビニル、セルロース及びセルロース誘導体の１種以上及びシリコーンを含有することを特徴とする、請求項１に記載の方法。
【請求項１８】
請求項１から１７までのいずれか１項に記載の方法で製造される、基材、殊に紙又は板紙。
【請求項１９】
請求項１から１７までのいずれか１項に記載の方法でコーティング液として使用するための塗工液組成物であって、これは、顔料を含有し、並びにこの顔料１００部に対して、バインダーをこの顔料量に対して５〜２０部の量で、シックナーを顔料に対して０．０１〜５部の量で、並びに光学的増白剤を顔料に対して０．１〜４部の量で、並びに界面活性剤を顔料に対して０．１〜４部の量で含有していることを特徴とする、請求項１から１７までのいずれか１項に記載の方法でコーティング液として使用するための塗工液組成物。
【国際調査報告】
2008513616.tif 000028
2008513616.tif 000029
2008513616.tif 000030
2008513616.tif 000031
2008513616.tif 000032
2008513616.tif 000033